(57)【要約】【課題】原料として廉価な回収アルミニウム合金屑を用いることを可能とし、コスト低減を図った塗装後耐食性に優れた自動車ボディ用アルミニウム合金板を提供すること。【解決手段】連続鋳造工程と、熱処理のみ、あるいは圧延と熱処理の組み合わせを施す下工程とにより得られた自動車ボディ用アルミニウム合金板である。Ｓｉ：０．２〜２．０％、Ｍｇ：０．２〜２．０％、Ｆｅ：１．５％以下を含有する成分組成を有し、表層領域におけるＦｅ、Ｓｉ、Ｍｇの各元素の平均濃度が、成分組成における含有量よりも高く、それぞれ、Ｆｅ：３％以下、Ｓｉ：４％以下、Ｍｇ：４％以下であり、表層領域における最大濃度がＦｅ：４％以下、Ｓｉ：５％以下、Ｍｇ：５％以下であり、内部領域におけるＡｌ−Ｆｅ系金属間化合物のセル境界被覆率が６０％以下であると共に、Ａｌ−Ｆｅ系金属間化合物の個々の長さが４０μｍ以下であり、酸化皮膜厚さが２００ｎｍ以下である。【選択図】図３
2006249550.tif 000002
【特許請求の範囲】
【請求項１】
アルミニウム合金よりなる溶湯を、直接板状に連続的に鋳造することにより、板厚が０．８〜１０ｍｍの連続鋳造板を作製する連続鋳造工程と、上記連続鋳造板に熱処理のみ、あるいは圧延と熱処理の組み合わせを施す下工程とを行うことにより得られた板厚が０．５〜３．０ｍｍの自動車ボディ用アルミニウム合金板であって、
該自動車ボディ用アルミニウム合金板は、Ｓｉ：０．２〜２．０％（ｍａｓｓ％、以下同じ）、Ｍｇ：０．２〜２．０％、Ｆｅ：１．５％以下を含有する成分組成を有し、
表面から３μｍ深さまでの表層領域におけるＦｅ、Ｓｉ、Ｍｇの各元素の平均濃度が、上記成分組成における含有量よりも高く、かつ、それぞれ、Ｆｅ：３％以下、Ｓｉ：４％以下、Ｍｇ：４％以下であり、
上記表層領域における各元素の最大濃度がＦｅ：４％以下、Ｓｉ：５％以下、Ｍｇ：５％以下であり、
表面からの深さが１００〜２５０μｍの内部領域におけるＡｌ−Ｆｅ系金属間化合物のセル境界被覆率が６０％以下であると共に、上記Ａｌ−Ｆｅ系金属間化合物の個々の長さが４０μｍ以下であり、
表面からの酸化皮膜厚さが２００ｎｍ以下であることを特徴とする自動車ボディ用アルミニウム合金板。
【請求項２】
請求項１において、上記下工程における上記熱処理は、昇温速度２℃／ｓｅｃ以上、保持温度５００〜６００℃、保持時間５分以下（０分も含む）、冷却速度が２℃／ｓｅｃ以上の溶体化処理を行った後、自然時効によりＴ４調質とするＴ４熱処理を含むことを特徴とする自動車ボディ用アルミニウム合金板。
【発明の詳細な説明】
【技術分野】
【０００１】
本発明は、自動車ボディ用アルミニウム合金板（自動車ボディパネル材及びその補強材に用いられる板を含む）に関し、塗装後耐食性に優れたアルミニウム合金板に関する。
【背景技術】
【０００２】
近年、自動車ボディ用の内外パネルやその補強材としては、軽量化による燃費向上を目的として、アルミニウム合金板の使用が年々増加している。自動車ボディ材には、多くの特性、たとえば、成形性、形状凍結性、耐デント性、耐食性やプレス成形性、また、プレスにおいて肌荒れ、リジングマークが生じない製品面質などが要求されており、これらの要求は次第に厳しくなっている。このような諸特性を満足させるため、自動車ボディ用アルミニウム合金として、Ａｌ−Ｍｇ系（５０００系）合金およびＡｌ−Ｍｇ−Ｓｉ系（６０００系）合金が主に使用されている。
【０００３】
特に、自動車用ボディパネル材やその補強材は塗装焼付け工程があるため、熱処理型合金であるＡｌ−Ｍｇ−Ｓｉ系（６０００系）合金を使用することにより、焼付け硬化性が期待できることから、ゲージダウンでさらなる軽量化、薄肉化が可能となる。しかし、Ａｌ−Ｍｇ−Ｓｉ系（６０００系）合金は、Ａｌ−Ｍｇ系（５０００系）合金よりも、塗装下地処理としての化成処理性が悪く、塗装後耐食性への影響が懸念される。
【０００４】
さらに、アルミニウム合金板は、冷延鋼板に比べてコストが高いという問題があるため使用の限界がある。しかし、Ａｌ−Ｍｇ−Ｓｉ系（６０００系）合金は、Ａｌ−Ｍｇ系（５０００系）合金と比較してリサイクル性の面も優れていることから、リサイクル材の使用により、上記のコスト高を低減することが可能である。特に、Ａｌ−Ｍｇ−Ｓｉ系合金は、市場に多く出回っているアルミサッシなどと同じ合金系であり、廃棄自動車から回収されるアルミニウム屑とともに再利用が可能である。
【０００５】
しかし、リサイクル材を使用する場合、不純物元素、特にＦｅ量が多くなることが避けられない。自動車用アルミニウム合金板には非常に良好な耐食性が求められるが、一般に不純物元素が多くなることによって耐食性は劣化すると言われており、不純物を低減させることで耐食性を確保している。
一方、こうしたＡｌ−Ｍｇ−Ｓｉ系合金板を、自動車ボディ用材料として使用するためには、現行の鉄鋼材料に対する材料特性の優位性を示すと共に、その製造コストを鉄鋼材料の場合と同程度以下にする必要がある。そのため、従来のＩＭ法（ＤＣ鋳造−熱間圧延−冷間圧延）に比べ工程が簡略化でき、製造コストの低減化が期待できる連続鋳造法の適用が注目されている（特許文献１〜４）。この連続鋳造法で得られたアルミニウム合金連続鋳造板を、さらに熱処理、あるいは圧延と熱処理の組み合わせによって自動車ボディ用材料とすることが考えられる。
【０００６】
さらに、塗装後耐食性を向上させるための手段としては、下地処理である化成処理性を向上させ、塗膜の密着性をあげることが、非常に有効であるとも言われている。この手段として、板面に網目状の凹凸を設ける方法（特許文献５）や、酸化皮膜中の水酸基を抑制する方法（特許文献６）、さらに表層部から８０Åの深さにおけるＣｕ量を合金成分以下とする方法（特許文献７）などの方法が公開されている。
【０００７】
しかし、これらの方法は、いずれも洗浄条件を合金の種類によって選定する必要があることや、製造工程での加熱後には急冷の管理が必要となることなど、工業的には容易ではない。
【０００８】
【特許文献１】特開平７−２５２６１６号公報
【特許文献２】特開平７−２５２５７０号公報
【特許文献３】特開平１０−１３０７６６号公報
【特許文献４】特開平１０−２５９５６４号公報
【特許文献５】特開２０００−１７３６６号公報
【特許文献６】特開２０００−２３９７７８号公報
【特許文献７】特開２０００−３４５３６４号公報
【発明の開示】
【発明が解決しようとする課題】
【０００９】
本発明は、かかる従来の問題点に鑑みてなされたもので、自動車ボディパネル材あるいはその補強材用のアルミニウム合金板として、充分な塗装後耐食性を備えると共に、不純物としてのＦｅ量の許容範囲を広げることで、原料として廉価な回収アルミニウム合金屑を用いることを可能とし、コスト低減を図った塗装後耐食性に優れたＡｌ−Ｍｇ−Ｓｉ系の自動車ボディ用アルミニウム合金板を提供しようとするものである。
【課題を解決するための手段】
【００１０】
本発明は、アルミニウム合金よりなる溶湯を、直接板状に連続的に鋳造することにより、板厚が０．８〜１０ｍｍの連続鋳造板を作製する連続鋳造工程と、上記連続鋳造板に熱処理のみ、あるいは圧延と熱処理の組み合わせを施す下工程とを行うことにより得られた板厚が０．５〜３．０ｍｍの自動車ボディ用アルミニウム合金板であって、
該自動車ボディ用アルミニウム合金板は、Ｓｉ：０．２〜２．０％（ｍａｓｓ％、以下同じ）、Ｍｇ：０．２〜２．０％、Ｆｅ：１．５％以下を含有する成分組成を有し、
表面から３μｍ深さまでの表層領域におけるＦｅ、Ｓｉ、Ｍｇの各元素の平均濃度が、上記成分組成における含有量よりも高く、かつ、それぞれ、Ｆｅ：３％以下、Ｓｉ：４％以下、Ｍｇ：４％以下であり、
上記表層領域における各元素の最大濃度がＦｅ：４％以下、Ｓｉ：５％以下、Ｍｇ：５％以下であり、
表面からの深さが１００〜２５０μｍの内部領域におけるＡｌ−Ｆｅ系金属間化合物のセル境界被覆率が６０％以下であると共に、上記Ａｌ−Ｆｅ系金属間化合物の個々の長さが４０μｍ以下であり、
表面からの酸化皮膜厚さが２００ｎｍ以下であることを特徴とする自動車ボディ用アルミニウム合金板にある（請求項１）。
【００１１】
本発明の自動車ボディ用アルミニウム合金板は、上記特定の連続鋳造板を作製する上記連続鋳造工程を行った上で上記下工程を行うことにより作製している。そして、これにより、上記自動車ボディ用アルミニウム合金板は、最終的に上記特性を有するものとなり、原料として廉価な回収アルミニウム合金屑を用いることが可能であり、コスト低減を図ることができると共に、優れた塗装後耐食性を発揮する。
【発明を実施するための最良の形態】
【００１２】
まず、上記自動車ボディ用アルミニウム合金板は、Ｓｉ：０．２〜２．０％、Ｍｇ：０．２〜２．０％、Ｆｅ：１．５％以下を含有するＡｌ−Ｍｇ−Ｓｉ系の成分組成よりなる。もちろん、上記連続鋳造板の状態においても同じである。
【００１３】
Ｓｉは、単体ＳｉまたはＭｇと共存してＭｇ2Ｓｉ化合物を析出してアルミニウム合金の強度を向上させる機能を有する。Ｓｉの含有量は０．２％未満では、熱処理を行ってＴ４調質した際に充分な強度が得られなくなる。上限については塗装後耐食性が低下するという理由により２％とする。Ｓｉの好ましい含有範囲は０．４〜１．８％であり、さらに好ましい含有範囲は０．７〜１．５％である。
【００１４】
Ｍｇは、Ｓｉと共存してＭｇ2Ｓｉ化合物を析出してアルミニウム合金の強度を向上させる機能を有する。Ｍｇの含有量が０．２％未満では、Ｔ４調質によっても充分な強度が得られなくなる。上限については熱処理によって酸化皮膜厚が厚くなり、りん酸亜鉛処理を阻害するため、塗装後耐食性を低下させる原因となるという理由により２％とする。Ｍｇの好ましい含有範囲は０．３〜１．２％であり、さらに好ましい含有範囲は０．４〜１．０％である。
【００１５】
Ｆｅについては、特にリサイクル材を利用した場合不純物として混入するが、１．５％を超えるとＦｅ系の化合物が多くなり、成形性が低下する原因となるとともに、耐食性が低下する原因となる。従って、Ｆｅの含有量は１．５％以下とする。Ｆｅの好ましい含有量は１．０％以下であり、さらに好ましい範囲は０．５％以下である。
【００１６】
次に、上記自動車ボディ用アルミニウム合金板における、濃度と領域の意義およびその限定理由について説明する。Ｆｅ、Ｓｉ、Ｍｇは、塗装下地処理としての化成処理時におけるカソードポイントとしての機能を有する。塗装下地処理としての化成処理は、塗膜の密着性を向上させ、塗装後耐食性に大きな効果をもたらすことが知られている。ここにおけるＦｅ、Ｓｉ、Ｍｇは、酸化物である場合には化成処理時のカソードポイントとして作用しないため、固溶体あるいは化合物として、表面近傍において合金成分以上の濃度で存在させる必要がある。
【００１７】
また、本発明では、上記のごとく、表面から３μｍ深さまでの表層領域におけるＦｅ、Ｓｉ、Ｍｇの各元素の平均濃度が、上記自動車ボディ用アルミニウム合金板の成分組成における含有量よりも高く、かつ、それぞれ、Ｆｅ：３％以下、Ｓｉ：４％以下、Ｍｇ：４％以下である。板表面から離れた内部の領域では、、Ｆｅ、Ｓｉ、Ｍｇのカソードポイントとしての機能が発揮されなくなるので、上記Ｆｅ、Ｓｉ、Ｍｇの濃縮層は、上記特定の深さの表層領域のみに設ける。
【００１８】
また、上記表層領域における平均濃度が、Ｆｅ：３％超え、Ｓｉ：４％超え、又はＭｇ：４％超えの濃度になると、カソードポイントが多くなりすぎるため、塗装後耐食性に悪影響を及ぼしてしまう。なお、合金成分によってはＭｎ、Ｃｕ、Ｚｎ、Ｔｉなども濃化する場合があるが、この発明の成分範囲であれは本発明の効果を阻害しない。従って、Ｆｅ、Ｓｉ、Ｍｇの平均濃度は、それぞれＦｅ≦３％、Ｓｉ≦４％、Ｍｇ≦４％、さらに好ましくはＦｅ≦２．５％、Ｓｉ≦３％、Ｍｇ≦３％、最も好ましくはＦｅ≦２％、Ｓｉ≦２．５％、Ｍｇ≦２：５％の範囲がよい。
【００１９】
また、上記自動車ボディ用アルミニウム合金板における上記表層領域における各元素の最大濃度は、Ｆｅ：４％以下、Ｓｉ：５％以下、Ｍｇ：５％以下とする。Ｆｅ、Ｓｉ、Ｍｇの最大濃度の限定理由も、上記の平均濃度の上限の限定理由と同様に、これらの量を超えるとカソードポイントが多くなりすぎるという問題が生じる。そのため、より好ましくは、上記表層領域における最大濃度は、Ｆｅ≦３．５％、Ｓｉ≦４．５％、Ｍｇ≦４．５％、最も好ましくはＦｅ≦３％、Ｓｉ≦４％、Ｍｇ≦４％の範囲がよい。
【００２０】
また、上記自動車ボディ用アルミニウム合金板は、表面からの深さが１００〜２５０μｍの内部領域におけるＡｌ−Ｆｅ系金属間化合物のセル境界被覆率が６０％以下であると共に、上記Ａｌ−Ｆｅ系金属間化合物の個々の長さが４０μｍ以下である。
上記セル境界被覆率を簡単に説明すると、図１に示すごとく、上記内部領域において、上記Ａｌ−Ｆｅ系金属間化合物８１が並んで形成されるセル境界８２の周長をＡ、各Ａｌ−Ｆｅ系金属間化合物８１の個々の長さＬの合計をＢとした場合の、Ｂ／Ａ×１００（％）で示すものである。なお、このセル境界は、上記連続鋳造工程直後の連続鋳造板において生じるものであり、本発明の自動車ボディ用アルミニウム合金板では、その状態が最終板においても維持あるいはある程度変更された状態で残存している。
【００２１】
上記セル境界被覆率が６０％を超える場合には、連続的なカソードポイントとなるため、腐食の伝播経路となり、腐食の成長を促進し、塗装後耐食性を低下させる要因となる。上記Ａｌ−Ｆｅ系金属間化合物の個々の長さが４０μｍを超える場合も同様の問題がある。
従って、上記自動車ボディ用アルミニウム合金板の上記内部領域におけるＡｌ−Ｆｅ系金属間化合物のセル境界被覆率を６０％以下とし、好ましくは５０％以下、最も好ましくは４５％以下とする。また、セル境界上における上記Ａｌ−Ｆｅ系金属間化合物の長さは４０μｍ以下とし、好ましくは３５μｍ以下、最も好ましくは３０μｍ以下とする。
【００２２】
また、上記自動車ボディ用アルミニウム合金板における酸化皮膜厚さは２００ｎｍ以下でなければならない。酸化皮膜が厚い場合は、塗装下地処理としての化成処理性に悪影響を及ぼす。塗装後耐食性には、塗膜と素材の密着性を高めるために化成処理が重要となるが、これが不十分な場合には、塗装後耐食性を低下させる大きな要因となる。従って、これを超す場合には、硫酸、硝酸などの酸溶液または苛性ソーダ等のアルカリ溶液、また、必要に応じてこれらを組み合わせて洗浄することにより除去しても構わない。いずれにしても、この範囲内であれば、Ｆｅ、Ｓｉ、Ｍｇ元素の大部分は固溶体や化合物として存在可能となり、塗装前処理としての化成処理性を阻害しなくなる。
【００２３】
また、上記の優れた自動車ボディ用アルミニウム合金板は、上記連続鋳造工程によって得られた連続鋳造板を用いて上記の下工程を行うことにより得られたものである。
上記連続鋳造工程は、上記成分を有するアルミニウム合金を常法に従い溶解し、これをいわゆるロールキャスト、ベルトキャスト等により鋳造することにより行う。溶解する原料地金としては回収アルミニウム合金屑の使用が可能であり、この使用率が高いほど、原料コストを低減することができる。板厚は０．８〜１０ｍｍとする。０．８ｍｍ未満は現在の連続鋳造技術では実現が困難であり、一方、１０ｍｍを超える場合には、下工程での圧延回数が増加して製造コスト低減が困難となる。
【００２４】
また、上記連続鋳造工程の後に行う上記下工程は、上記連続鋳造板に熱処理のみ、あるいは圧延と熱処理の組み合わせを施す工程である。最終板厚は、０．５〜３．０ｍｍとする。０．５ｍｍ未満は自動車ボディ用としての剛性が不足し、３．０ｍｍを超える場合には、自動車ボディ用プレス成形が困難となる。
圧延は、最終板厚が連続鋳造板の板厚と異なる場合に実施する。
熱処理は、Ａｌ−Ｍｇ−Ｓｉ系合金の優れた強度特性を得るために必ず実施する。冷間圧延を繰り返す場合に中間焼鈍としての熱処理を行ってもよい。最終的には、溶体化処理及び焼き入れ処理を行ってＴ４に調質する。
また、塗装焼付け時のＢＨ性をさらに高めるために、５０℃以上１５０℃以下の予備時効処理や、１８０℃以上２５０℃以下の復元処理などの付加熱処理を行っても良い。
【００２５】
特に、上記下工程における上記熱処理は、昇温速度２℃／ｓｅｃ以上、保持温度５００〜６００℃、保持時間５分以下（０分も含む）、冷却速度が２℃／ｓｅｃ以上の溶体化処理を行った後、自然時効によりＴ４調質とするＴ４熱処理を含むことが好ましい（請求項２）。Ｔ４調質は、急速加熱で保持時間を短くし、冷却速度を早くすることが望ましいので上記条件とすることが好ましい。
【００２６】
昇温速度が２℃／ｓｅｃ未満になると、酸化皮膜が厚くなり、化成処理性を阻害する。また、６０００系合金のＴ４材として必要な強度を得るには、保持温度は５００℃以上６００℃以下でなければならない。保持温度が５００℃未満となると強度不足の原因となり、６００℃を超えると材料が溶融する原因となる。さらに、保持時間が５分を超えると酸化皮膜が厚くなるため、化成処理性を阻害する要因となる。また、焼入れ速度が２℃／ｓｅｃ未満となると、強度や伸びが低下し、Ａｌ−Ｍｇ−Ｓｉ系アルミニウム合金としての材料特性が得られなくなる。
【００２７】
また、上記自動車ボディ用アルミニウム合金板には、りん酸亜鉛処理を施すことが好ましい。りん酸亜鉛処理を施すことにより、塗膜との密着性が非常に良くなり、塗装後耐食性をより向上させることができる。
【実施例】
【００２８】
以下、本発明の実施例を比較例と対比して説明する。なお、これらの実施例は、本発明の１実施態様を示すものであり、本発明はこれらに限定されるものではない。
【００２９】
（実施例１）
本例では、双ロール式連続鋳造圧延法（板連続鋳造法）により、表１に示す組成を有する厚さ３ｍｍの連続鋳造板を作製した。
図２に示すごとく、本例で用いた装置は、溶解炉１から樋２に移されたアルミニウム合金の溶湯５を、ノズル３を介して上下に配置された鋳造ロール４Ａ、４Ｂからなる双ロール４の間に導入するよう構成されている。鋳造ロール４Ａ、４Ｂは水冷されているので、これに接触した溶湯５が凝固し、その後、鋳造ロール４Ａ、４Ｂ間で圧延されて連続鋳造板６として双ロール４から搬出される。
【００３０】
本例では、図３に示すごとく、上側に配置された鋳造ロール４Ａとノズル３を通じて導入された溶湯５とが最初に接する点Ｓと上側に配置された鋳造ロール４Ａの中心点Ｏとを結んだ線Ｌ１と、該中心点Ｏからの垂線Ｌ２とのなす角（鋳造板と鋳造ロールの接触角度）θを８〜１５°として鋳造圧延した。Ｌはメニスカス長さである。
【００３１】
上記θが８°未満では、鋳造板とロールとの接触面積が小さくなるため、ロールの抜熱によって鋳造板を十分に冷却するには、鋳造速度を低くする必要があるが、鋳造速度が低いと、ノズルから出た溶湯がメニスカス内で凝固し始めるため、リップルマークが発生する原因となる。一方上記θが１５°を超えると、鋳造板とロールとの接触面積が大きくなるため、鋳造板の冷却速度は高くなり、鋳造速度を高くすることが可能となるが、鋳造速度が高いほど、板厚中心部における溶湯サンプが深く、溶質原子が板厚中心方向に移動しやすくなるため、中心線偏析が発生する原因となる。
【００３２】
【表１】
2006249550.tif 000003
【００３３】
次に、上記の連続鋳造工程によって得られた連続鋳造板に対し、下工程として、圧延を行わずにＴ４調質を得る熱処理のみを行った。
具体的には、上記連続鋳造板を、平均昇温速度２０℃／ｓｅｃで５６０℃に加熱し、１０秒保持した後、平均冷却速度２０℃／ｓｅｃで常温まで急冷する焼入れを行った。さらに２００℃で３０秒の復元処理を行い、常温まで冷却してＴ４調質材とした。その後、硫酸系酸洗浄剤による洗浄を行った。
【００３４】
表２に、得られたアルミニウム合金板（自動車ボディ用アルミニウム合金板）における表面から３μｍ深さまでの表層領域におけるＦｅ、Ｓｉ、Ｍｇの濃化状態（濃化領域、平均濃度及び最大濃度）と、表面からの深さが１００μｍの内部におけるＡｌ−Ｆｅ系金属間化合物のセル境界被覆率（以下、単に被覆率という）及びＡｌ−Ｆｅ系金属間化合物（以下、単に金属間化合物という）の最大長さと、酸化皮膜厚さの測定結果を示す。
【００３５】
濃化領域および平均濃度、最大濃度、酸化皮膜厚さはいずれもＧＤ−ＯＥＳ（Glow Discharge Optical Emission Spectrometer、グロー放電発光分析装置）により、分析直径２．５ｍｍφで、表面からの深さ方向分析結果から算出した。
濃化領域は、検出元素を重量％に換算し、合金成分の１倍を超える領域とし、平均濃度は表面から３μｍまでの濃度の平均値、最大濃度は濃度が量も高い部分の濃度とした。
【００３６】
表面から１００μｍ内部における、金属間化合物による鋳造時のセル境界の被覆率およびセル境界の連続存在領域は、ＥＰＭＡ（Electron Probe Micro Analyser、Ｘ線プローブマイクロアナライザー）により、２００倍でＦｅ元素を面分析した写真から、５００μｍ×５００μｍの視野における、被覆率及び金属間化合物の最大長さを測定した。
被覆率は、５００μｍ×５００μｍの視野における平均とし、金属間化合物の最大長さは、５００μｍ×５００μｍ内での量大のものを測定した。
また、酸化皮膜厚さは、酸素の濃度が最も高い部分から半減した深さまでとした。なお、このときのスパッタ速度は一定と仮定した。
【００３７】
【表２】
2006249550.tif 000004
【００３８】
また、本例では、上記各試料のアルミニウム合金板を、市販のりん酸亜鉛処理剤により浸漬処理した後、さらにその上に市販の自動車外板用塗料によりカチオン電着塗装を行い、１７０℃で２０分焼付けて約２０μｍの塗膜を形成した。
りん酸亜鉛処理性は、りん酸亜鉛処理を行った処理板表面の皮膜の溶解による重量法での皮膜量測定によって評価した。
【００３９】
塗装後耐食性は、電着塗装板に中塗り・上塗り塗装を行い、それぞれ約４０μｍの塗膜を形成した。この塗装板に素地に達するクロスカットを施し、ＪＡＳＯ  ６０９−９１に従って、塩水噴霧、湿潤、乾燥のサイクルを９０サイクル実施した後、クロスカットからの最大糸錆長さで評価した。
これらのりん酸亜鉛処理性および塗装後耐食性試験結果を表３に示す。
【００４０】
表３に示すように、本発明の実施例である試料Ｎｏ．１〜７のアルミニウム合金板は、いずれもりん酸亜鉛処理性は、皮膜量が１．３ｇ／ｍ2以上得られており（評価：○）、塗装後の耐食性については、最大の糸錆長さが１ｍｍ未満であった（評価：○）。
【００４１】
なお、上記りん酸亜鉛処理性のうち、皮膜重量は、１．３ｇ／ｍ2以上の場合を良好（評価：○）とし、１．３ｇ／ｍ2未満の場合を不良（評価：×）とした。
また、上記塗装後耐食性は、最大糸錆長さが１ｍｍ未満の場合を良好（評価：○）とし、１ｍｍ以上の場合を不良（評価：×）とした。以下、同様である。
【００４２】
【表３】
2006249550.tif 000005
【００４３】
（実施例２）
本例では、板連続鋳造法により、表１に示す組成を有する連続鋳造板を作製し、さらに、冷間圧延して厚さ１ｍｍの板材とした。
次いで、冷間圧延後のアルミニウム合金板材を、平均昇温速度２０℃／ｓｅｃで５００℃に加熱し、６０秒保持した後、平均冷却速度２０℃／ｓｅｃで常温まで焼入れを行った。その後、５分以内に１００℃まで再加熱し、１００分間保持した後、常温まで冷却してＴ４調質材として本例の自動車ボディ用アルミニウム合金板を得た。
【００４４】
表４に、本例の自動車ボディ用アルミニウム合金板における表面からの濃化の領域およびＦｅ、Ｓｉ、Ｍｇの濃化量、表面から１００μｍ内部における、Ｆｅ−ＳｉあるいはＭｇを含有する金属間化合物による、セル境界の被覆率、さらにセル境界上におけるＦｅ、ＳｉまたはＭｇを含有する化合物の連続存在領域および酸化皮膜厚さを示す。なお、測定方法は実施例１と同様とした。
【００４５】
【表４】
2006249550.tif 000006
【００４６】
また、本例で得られた上記自動車ボディ用アルミニウム合金板に対しても、実施例１と同様のりん酸亜鉛処理および塗装を実施し、りん酸亜鉛処理性および塗装後耐食性の調査を行った。
【００４７】
表５に示すように、本発明の用件を具備するアルミニウム合金板材は、いずれもりん酸亜鉛処理性は、皮膜量が１．３ｇ／ｍ2以上得られており（評価：○）、塗装後の耐食性については、最大の糸錆長さが１ｍｍ未満であった（評価：○）。
【００４８】
【表５】
2006249550.tif 000007
【００４９】
（比較例１）
本比較例では、板連続鋳造法により、表６に示す組成を有するアルミニウム合金板材を製造し、冷間圧延して厚さ１ｍｍの板材とした。
【００５０】
【表６】
2006249550.tif 000008
【００５１】
冷間圧延後のアルミニウム合金板材を、平均昇温速度２０℃／ｓｅｃで５００℃に加熱し、６０秒保持した後、平均冷却速度２０℃／ｓｅｃ常温まで焼入れを行った。その後、５分以内に１００℃まで再加熱し、１００分間保持した後、常温まで冷却してＴ４調質材とした。
【００５２】
表７に、案施例１と同様にして得られたアルミニウム合金板材における表面からの濃化の領域およびＦｅ、Ｓｉ、Ｍｇの濃化量、表面から１００μｍ内部における、Ｆｅ−ＳｉあるいはＭｇを含有する金属間化合物による、鋳造時のセル境界の被覆率、さらにセル境界上におけるＦｅ、ＳｉまたはＭｇを含有する化合物の個々の最大長さおよび酸化皮膜厚さを示す。
【００５３】
【表７】
2006249550.tif 000009
【００５４】
また、本比較例で得られた上記自動車ボディ用アルミニウム合金板に対しても、実施例１と同様の化成処理および化成処理性の調査を行った。化成処理性の結果を表８に示す。
表８に示すように、比較例１で得られた試験材のうち、Ｎｏ．１５、１６は化成処理性、塗装後耐食性ともに劣っていた。Ｎｏ．１５はりん酸亜鉛皮膜量は１．３ｇ／ｍ2得られず、最大糸錆長さは１ｍｍ以上であった。
Ｎｏ．１６は１．３９／ｍ2以上のりん酸亜鉛皮膜量は得られたが、最大糸錆長さが１ｍｍ以上であった。Ｎｏ．１７は、りん酸亜鉛皮膜量は１．３ｇ／ｍ2以上で、りん酸亜鉛処理性は良好であったが、最大糸錆長さが１ｍｍ以上であった。
【００５５】
【表８】
2006249550.tif 000010
【００５６】
（比較例２）
本比較例では、実施例１の合金Ａ（表１）を用いて、通常のＩＭ法（ＤＣ鋳造−熱間圧延−冷間圧延）により冷間圧延板を作製し、平均昇温速度２０℃／ｓｅｃで５８０℃に加熱し、５００秒保持した後、平均冷却速度２０℃／ｓｅｃで常温まで焼入れを行った。その後、５分以内に１００℃まで再加熱し、１００分間保持した後、常温まで冷却してＴ４調質材とした。
【００５７】
表９に、実施例１と同様にして得られたアルミニウム合金板材Ｆおける表面からの濃化の領域およびＦｅ、Ｓｉ、Ｍｇの濃化量、表面から１００μｍ内部における、Ｆｅ−ＳｉあるいはＭｇを含有する金属間化合物による、鋳造時のセル境界の被覆率、さらにセル境界上におけるＦｅ、ＳｉまたはＭｇを含有する化合物の個々の最大長さおよび酸化皮膜厚さを示す。
【００５８】
【表９】
2006249550.tif 000011
【００５９】
【表１０】
2006249550.tif 000012
【００６０】
表１０に示すように、比較例２で得られた試験材（Ｎｏ．１８）は、りん酸亜鉛皮膜量が１．３９／ｍ2以上得られなかった。また、最大糸錆長さも１ｍｍ以上となり、りん酸亜鉛処理性、塗装後耐食性ともに、悪かった。
【図面の簡単な説明】
【００６１】
【図１】セル境界被覆率について説明する説明図。
【図２】実施例１において使用する双ロール式連続鋳造圧延装置の概念図。
【図３】実施例１において使用する双ロール式連続鋳造圧延装置の主要部分を示す概念図。
【符号の説明】
【００６２】
１  溶解炉
２  樋
３  ノズル
４  双ロール
４Ａ、４Ｂ  鋳造ロール
５  溶湯
６  連続鋳造板
【図１】
2006249550.tif 000013
【図２】
2006249550.tif 000014
【図３】
2006249550.tif 000015
【手続補正書】
【提出日】平成17年11月9日(2005.11.9)
【手続補正１】
【補正対象書類名】特許請求の範囲
【補正対象項目名】全文
【補正方法】変更
【補正の内容】
【特許請求の範囲】
【請求項１】
アルミニウム合金よりなる溶湯を、直接板状に連続的に鋳造することにより、板厚が０．８〜１０ｍｍの連続鋳造板を作製する連続鋳造工程と、上記連続鋳造板に熱処理のみ、あるいは圧延と熱処理の組み合わせを施す下工程とを行うことにより得られた、板厚が０．５〜３．０ｍｍであって塗装下地処理としてリン酸亜鉛処理を施す自動車ボディ用アルミニウム合金板であって、
該自動車ボディ用アルミニウム合金板は、Ｓｉ：０．２〜２．０％（ｍａｓｓ％、以下同じ）、Ｍｇ：０．２〜２．０％、Ｆｅ：１．５％以下を含有する成分組成を有し、
表面から３μｍ深さまでの表層領域におけるＦｅ、Ｓｉ、Ｍｇの各元素の平均濃度が、上記成分組成における含有量よりも高く、かつ、それぞれ、Ｆｅ：３％以下、Ｓｉ：４％以下、Ｍｇ：４％以下であり、
上記表層領域における各元素の最大濃度がＦｅ：４％以下、Ｓｉ：５％以下、Ｍｇ：５％以下であり、
表面からの深さが１００〜２５０μｍの内部領域におけるＡｌ−Ｆｅ系金属間化合物のセル境界被覆率が６０％以下であると共に、上記Ａｌ−Ｆｅ系金属間化合物の個々の長さが４０μｍ以下であり、
表面からの酸化皮膜厚さが２００ｎｍ以下であることを特徴とする自動車ボディ用アルミニウム合金板。
【請求項２】
請求項１において、上記下工程における上記熱処理は、昇温速度２℃／ｓｅｃ以上、保持温度５００〜６００℃、保持時間５分以下（０分も含む）、冷却速度が２℃／ｓｅｃ以上の溶体化処理を行った後、自然時効によりＴ４調質とするＴ４熱処理を含むことを特徴とする自動車ボディ用アルミニウム合金板。
【手続補正２】
【補正対象書類名】明細書
【補正対象項目名】００１０
【補正方法】変更
【補正の内容】
【００１０】
本発明は、アルミニウム合金よりなる溶湯を、直接板状に連続的に鋳造することにより、板厚が０．８〜１０ｍｍの連続鋳造板を作製する連続鋳造工程と、上記連続鋳造板に熱処理のみ、あるいは圧延と熱処理の組み合わせを施す下工程とを行うことにより得られた、板厚が０．５〜３．０ｍｍであって塗装下地処理としてリン酸亜鉛処理を施す自動車ボディ用アルミニウム合金板であって、
該自動車ボディ用アルミニウム合金板は、Ｓｉ：０．２〜２．０％（ｍａｓｓ％、以下同じ）、Ｍｇ：０．２〜２．０％、Ｆｅ：１．５％以下を含有する成分組成を有し、
表面から３μｍ深さまでの表層領域におけるＦｅ、Ｓｉ、Ｍｇの各元素の平均濃度が、上記成分組成における含有量よりも高く、かつ、それぞれ、Ｆｅ：３％以下、Ｓｉ：４％以下、Ｍｇ：４％以下であり、
上記表層領域における各元素の最大濃度がＦｅ：４％以下、Ｓｉ：５％以下、Ｍｇ：５％以下であり、
表面からの深さが１００〜２５０μｍの内部領域におけるＡｌ−Ｆｅ系金属間化合物のセル境界被覆率が６０％以下であると共に、上記Ａｌ−Ｆｅ系金属間化合物の個々の長さが４０μｍ以下であり、
表面からの酸化皮膜厚さが２００ｎｍ以下であることを特徴とする自動車ボディ用アルミニウム合金板にある（請求項１）。